(57)【要約】      （修正有）【課題】除去性に優れたマーキングフィルムの提供。【解決手段】マーキングフィルム１００は、着色剤受容可能な第１面及び第１面に対向する第２面を有する（メタ）アクリル系フィルム１２と、（メタ）アクリル系フィルムの第２面に配置された接着層１４とを備えるレセプターフィルム１０を含み、（メタ）アクリル系フィルムが、カルボキシル基含有（メタ）アクリル系ポリマーとアミノ基含有（メタ）アクリル系ポリマーとのポリマーブレンドを含み、カルボキシル基含有（メタ）アクリル系ポリマー及びアミノ基含有（メタ）アクリル系ポリマーの一方のガラス転移温度（Ｔｇ）が０℃以上でありかつ他方のガラス転移温度（Ｔｇ）が０℃以下であり、ポリマーブレンドが、８０万以上の重量平均分子量を有するカルボキシル基含有（メタ）アクリル系ポリマー、８０万以上の重量平均分子量を有するアミノ基含有（メタ）アクリル系ポリマー又はそれらの組み合わせを含む。【選択図】図１
2014172320.tif 000002
【特許請求の範囲】
【請求項１】
着色剤を受容可能な第１面及び前記第１面に対向する第２面を有する（メタ）アクリル系フィルムと、前記（メタ）アクリル系フィルムの第２面に配置された接着層とを備えるレセプターフィルムを含むマーキングフィルムであって、
前記（メタ）アクリル系フィルムが、カルボキシル基含有（メタ）アクリル系ポリマー及びアミノ基含有（メタ）アクリル系ポリマーのポリマーブレンドを含み、
前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記ポリマーブレンドが、８０万以上の重量平均分子量を有するカルボキシル基含有（メタ）アクリル系ポリマー、８０万以上の重量平均分子量を有するアミノ基含有（メタ）アクリル系ポリマー、又はそれらの組み合わせを含む、マーキングフィルム。
【請求項２】
前記（メタ）アクリル系フィルムの第１面に着色剤が受容されている、請求項１に記載のマーキングフィルム。
【請求項３】
レセプターフィルム及びオーバーラミネートフィルムを含むマーキングフィルムであって、
前記レセプターフィルムが、第１面及び前記第１面に対向する第２面を有する第１の（メタ）アクリル系フィルムと、前記第１の（メタ）アクリル系フィルムの第１面に受容された着色剤と、前記第１の（メタ）アクリル系フィルムの第２面に配置された接着層と
を備え、
前記オーバーラミネートフィルムが、第１面及び前記第１面に対向する第２面を有する第２の（メタ）アクリル系フィルムと、前記第２の（メタ）アクリル系フィルムの第１面に配置された表面保護クリア層と、前記第２の（メタ）アクリル系フィルムの第２面に配置された接着層とを備え、
前記オーバーラミネートフィルムが前記オーバーラミネートフィルムの接着層によって前記第１の（メタ）アクリル系フィルムの第１面に接着されており、
前記第１及び第２の（メタ）アクリル系フィルムが、カルボキシル基含有（メタ）アクリル系ポリマー及びアミノ基含有（メタ）アクリル系ポリマーの第１及び第２のポリマーブレンドをそれぞれ含み、
前記第１のポリマーブレンドに含まれる前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記第２のポリマーブレンドに含まれる前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記第１及び第２のポリマーブレンドの少なくとも一方が、８０万以上の重量平均分子量を有するカルボキシル基含有（メタ）アクリル系ポリマー、８０万以上の重量平均分子量を有するアミノ基含有（メタ）アクリル系ポリマー、又はそれらの組み合わせを含む、マーキングフィルム。
【請求項４】
前記第２のポリマーブレンドが、８０万以上の重量平均分子量を有するカルボキシル基含有（メタ）アクリル系ポリマー、８０万以上の重量平均分子量を有するアミノ基含有（メタ）アクリル系ポリマー、又はそれらの組み合わせを含む、請求項３に記載のマーキングフィルム。
【請求項５】
前記マーキングフィルムの総厚が１００μｍ以下である、請求項１〜４のいずれか一項に記載のマーキングフィルム。
【請求項６】
前記（メタ）アクリル系フィルムが難燃剤を含まない、請求項１〜５のいずれか一項に記載のマーキングフィルム。
【請求項７】
ＩＳＯ５６６０−１コーンカロリーメーター試験で不燃性である、請求項１〜６のいずれか一項に記載のマーキングフィルム。
【請求項８】
ＪＩＳ  Ｋ  ７１２８−３に準拠して測定したときの２０℃での引裂強さが３５Ｎ／ｍｍ以上である、請求項１〜７のいずれか一項に記載のマーキングフィルム。
【請求項９】
ＪＩＳ  Ｋ  ６２５１に準拠して測定したときの２０℃での伸び率が５０％以上である、請求項１〜８のいずれか一項に記載のマーキングフィルム。
【請求項１０】
第１面及び前記第１面に対向する第２面を有する（メタ）アクリル系フィルムと、前記（メタ）アクリル系フィルムの第１面に配置された表面保護クリア層と、前記（メタ）アクリル系フィルムの第２面に配置された接着層とを備えるオーバーラミネートフィルムであって、
前記（メタ）アクリル系フィルムが、カルボキシル基含有（メタ）アクリル系ポリマー及びアミノ基含有（メタ）アクリル系ポリマーのポリマーブレンドを含み、
前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記ポリマーブレンドが、８０万以上の重量平均分子量を有するカルボキシル基含有（メタ）アクリル系ポリマー、８０万以上の重量平均分子量を有するアミノ基含有（メタ）アクリル系ポリマー、又はそれらの組み合わせを含む、オーバーラミネートフィルム。
【請求項１１】
前記（メタ）アクリル系フィルムが難燃剤を含まない、請求項１０に記載のオーバーラミネートフィルム。
【発明の詳細な説明】
【技術分野】
【０００１】
本開示は、除去性に優れる比較的薄いマーキングフィルム、及びそのようなマーキングフィルムに使用可能なオーバーラミネートフィルムに関する。
【背景技術】
【０００２】
看板、壁装材、床材、建築物、車両などの分野では、フィルム基材に接着層を設けたマーキングフィルムが用いられている。このようなマーキングフィルムのフィルム基材として、耐候性の良好な（メタ）アクリル系ポリマーが使用されている。
【０００３】
（メタ）アクリル系ポリマーを使用したマーキングフィルムはポリ塩化ビニル（ＰＶＣ）代替装飾フィルムとして、室内及び／又は屋外のマーキング用途に非常に有用である。内壁及び／又は外壁の装飾に使用されるマーキングフィルムは不燃性を備えていることが望ましい。
【０００４】
特許文献１（特許第４９２３６２２号）は、「ポリオレフィン系樹脂からなるシート基材に、粘着剤層が積層されてなる化粧タックシートであって、該シート基材の厚さが０．１０〜０．１６ｍｍ、該粘着剤層の厚さが０．０２５〜０．０４５ｍｍであり、かつ該粘着剤層がアクリル系粘着基剤と組成物基準で２５〜６０質量％の水酸化アルミニウムとを含有する組成物からなり、難燃剤をシート基材に配合しないことを特徴とする化粧タックシート」を記載している。
【０００５】
特許文献２（特開２０１０−２２９３２７号公報）は、「熱可塑性樹脂シート（ア）の下面に粘着剤層（イ）を有する不燃性化粧シートであって、前記粘着剤層（イ）が、質量平均分子量が２０万〜１５０万である（メタ）アクリル酸エステル共重合体（Ａ）１００質量部に対し、臭素系難燃剤（Ｂ）１５〜６０質量部、三酸化アンチモン（Ｃ）５〜２０質量部、タッキファイヤー（Ｄ）５〜３０質量部およびポリイソシアネート系硬化剤（Ｅ）０．５〜５質量部を配合してなり、かつ建築基準法第２条第９号および建築基準法施行令第１０８条の２に基づく防耐火試験方法と性能評価規格に従うコーンカロリーメーター試験機による発熱性試験において、加熱開始後の最大発熱速度が１０秒以上継続して２００ｋＷ／ｍ２を超えず、総発熱量が８ＭＪ／ｍ２以下であることを特徴とする不燃性化粧シート」を記載している。
【０００６】
特許文献３（特開２００９−２８２４７１号公報）は、「レセプター層、前記レセプター層に印刷を施すことにより作成した印刷層、及びアクリル系白色粘着剤からなるアクリル系白色粘着剤層をこの順で含み、前記アクリル系白色粘着剤が、カルボキシル基含有（メタ）アクリル系ポリマー、前記カルボキシル基含有（メタ）アクリル系ポリマー１００質量部に対して８〜１５０質量部の白色顔料、及び芳香族ビニルモノマーを含まないアミノ基含有（メタ）アクリル系ポリマーを含むグラフィックス構造体」を記載している。
【先行技術文献】
【特許文献】
【０００７】
【特許文献１】特許第４９２３６２２号公報
【特許文献２】特開２０１０−２２９３２７号公報
【特許文献３】特開２００９−２８２４７１号公報
【発明の概要】
【発明が解決しようとする課題】
【０００８】
マーキングフィルムの単位面積あたりの有機分を低減する、すなわちマーキングフィルムの総厚を例えば１００μｍ以下と薄くすると、ハロゲン系難燃剤、リン系難燃剤などを使用せずにマーキングフィルムを不燃性とすることができる。しかし、マーキングフィルムを薄くすると十分な強度を維持することができない。特に、一時的な広告用途などに使用されるマーキングフィルムは、その除去時に手で引き剥がされることが多い。手による引き剥がしは一般に高速剥離条件に相当し、このときマーキングフィルムを構成するポリマーは、低温側の粘弾性特性、すなわちガラス状態に近い特性を示す。そのため、除去時の振動、衝撃などによりマーキングフィルムが破損又は切断しフィルム残りとなって、除去時の作業性などに問題が生じる。
【０００９】
本開示の目的は、除去性に優れる比較的薄いマーキングフィルム、及びそのようなマーキングフィルムに使用可能なオーバーラミネートフィルムを提供することにある。
【課題を解決するための手段】
【００１０】
本開示の一実施態様によれば、着色剤を受容可能な第１面及び前記第１面に対向する第２面を有する（メタ）アクリル系フィルムと、前記（メタ）アクリル系フィルムの第２面に配置された接着層とを備えるレセプターフィルムを含むマーキングフィルムであって、
前記（メタ）アクリル系フィルムが、カルボキシル基含有（メタ）アクリル系ポリマー及びアミノ基含有（メタ）アクリル系ポリマーのポリマーブレンドを含み、
前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記ポリマーブレンドが、８０万以上の重量平均分子量を有するカルボキシル基含有（メタ）アクリル系ポリマー、８０万以上の重量平均分子量を有するアミノ基含有（メタ）アクリル系ポリマー、又はそれらの組み合わせを含む、マーキングフィルムが提供される。
【００１１】
本開示の別の実施態様によれば、レセプターフィルム及びオーバーラミネートフィルムを含むマーキングフィルムであって、
前記レセプターフィルムが、第１面及び前記第１面に対向する第２面を有する第１の（メタ）アクリル系フィルムと、前記第１の（メタ）アクリル系フィルムの第１面に受容された着色剤と、前記第１の（メタ）アクリル系フィルムの第２面に配置された接着層と
を備え、
前記オーバーラミネートフィルムが、第１面及び前記第１面に対向する第２面を有する第２の（メタ）アクリル系フィルムと、前記第２の（メタ）アクリル系フィルムの第１面に配置された表面保護クリア層と、前記第２の（メタ）アクリル系フィルムの第２面に配置された接着層とを備え、
前記オーバーラミネートフィルムが前記オーバーラミネートフィルムの接着層によって前記第１の（メタ）アクリル系フィルムの第１面に接着されており、
前記第１及び第２の（メタ）アクリル系フィルムが、カルボキシル基含有（メタ）アクリル系ポリマー及びアミノ基含有（メタ）アクリル系ポリマーの第１及び第２のポリマーブレンドをそれぞれ含み、
前記第１のポリマーブレンドに含まれる前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記第２のポリマーブレンドに含まれる前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記第１及び第２のポリマーブレンドの少なくとも一方が、８０万以上の重量平均分子量を有するカルボキシル基含有（メタ）アクリル系ポリマー、８０万以上の重量平均分子量を有するアミノ基含有（メタ）アクリル系ポリマー、又はそれらの組み合わせを含む、マーキングフィルムが提供される。
【００１２】
本開示のさらに別の実施態様によれば、第１面及び前記第１面に対向する第２面を有する（メタ）アクリル系フィルムと、前記（メタ）アクリル系フィルムの第１面に配置された表面保護クリア層と、前記（メタ）アクリル系フィルムの第２面に配置された接着層とを備えるオーバーラミネートフィルムであって、
前記（メタ）アクリル系フィルムが、カルボキシル基含有（メタ）アクリル系ポリマー及びアミノ基含有（メタ）アクリル系ポリマーのポリマーブレンドを含み、
前記カルボキシル基含有（メタ）アクリル系ポリマー及び前記アミノ基含有（メタ）アクリル系ポリマーの一方のガラス転移温度（Ｔｇ）が０℃以上でありかつ他方のガラス転移温度（Ｔｇ）が０℃以下であり、
前記ポリマーブレンドが、８０万以上の重量平均分子量を有するカルボキシル基含有（メタ）アクリル系ポリマー、８０万以上の重量平均分子量を有するアミノ基含有（メタ）アクリル系ポリマー、又はそれらの組み合わせを含む、オーバーラミネートフィルムが提供される。
【発明の効果】
【００１３】
本開示のマーキングフィルム及びオーバーラミネートフィルムにおいて、（メタ）アクリル系フィルムは８０万以上の重量平均分子量を有するカルボキシル基含有（メタ）アクリル系ポリマー及び／又はアミノ基含有（メタ）アクリル系ポリマーを含む。いかなる理論に拘束されることを望む訳ではないが、このような非常に分子量の大きいポリマーは、分子鎖の絡み合い（entanglement）によって（メタ）アクリル系フィルム中のポリマー鎖同士を緩く結びつけ、その結果、高速剥離条件下であっても柔軟でありかつ十分な強度を有する、比較的薄いマーキングフィルムを形成することができると考えられる。本開示のマーキングフィルム及びオーバーラミネートフィルムのこのような特性は、ポリマーの架橋、ポリマーの有する極性基間の相互作用（例えばカルボキシル基とアミノ基との相互作用）などでは得られない独特のものである。
【００１４】
なお、上述の記載は、本発明の全ての実施態様及び本発明に関する全ての利点を開示したものとみなしてはならない。
【図面の簡単な説明】
【００１５】
【図１】本開示の一実施態様のマーキングフィルムの断面図である。
【図２】レセプターフィルム及びオーバーラミネートフィルムを有する、本開示の別の実施態様のマーキングフィルムの断面図である。
【発明を実施するための形態】
【００１６】
以下、本発明の代表的な実施態様を例示する目的でより詳細に説明するが、本発明はこれらの実施態様に限定されない。
【００１７】
本明細書において「（メタ）アクリル」とはアクリル又はメタクリルを意味し、「（メタ）アクリレート」とはアクリレート又はメタクリレートを意味する。
る。
【００１８】
本開示の一実施態様のマーキングフィルムは、着色剤を受容可能な第１面及び前記第１面に対向する第２面を有する（メタ）アクリル系フィルムと、前記（メタ）アクリル系フィルムの第２面に配置された接着層とを備えるレセプターフィルムを含む。
【００１９】
図１に、本開示の一実施態様によるマーキングフィルム１００の断面図を示す。マーキングフィルム１００は、着色剤を受容可能な第１面（図１中、上面）及び前記第１面に対向する第２面（図１中、下面）を有する（メタ）アクリル系フィルム１２と、（メタ）アクリル系フィルム１２の第２面に配置された接着層１４とを備えるレセプターフィルム１０を含む。マーキングフィルム１００は、任意の要素として、（メタ）アクリル系フィルム１２の第１面に受容された着色剤、着色剤と（メタ）アクリル系フィルム１２の第１面との間に配置され、着色剤と（メタ）アクリル系フィルム１２との密着性を高めるレセプター層、着色剤の脱落を防止するなどの目的で（メタ）アクリル系フィルム１２の第１面の上に配置された表面保護フィルム、接着層１４及び／又は表面保護フィルムを覆うライナーなどをさらに含んでもよい。
【００２０】
（メタ）アクリル系フィルムは、カルボキシル基含有（メタ）アクリル系ポリマー及びアミノ基含有（メタ）アクリル系ポリマーのポリマーブレンドを含む。カルボキシル基含有（メタ）アクリル系ポリマーは、モノエチレン性不飽和モノマーとカルボキシル基を含有する不飽和モノマーとを共重合することにより得られる。アミノ基含有（メタ）アクリル系ポリマーは、モノエチレン性不飽和モノマーとアミノ基を含有する不飽和モノマーとを共重合することにより得られる。
【００２１】
共重合は、ラジカル重合により行なうことが好ましく、溶液重合、懸濁重合、乳化重合、塊状重合などの公知の重合方法を用いることができる。開始剤として過酸化ベンゾイル、ラウロイルパーオキサイド、ビス（４−ｔｅｒｔ−ブチルシクロヘキシル）パーオキシジカーボネートなどの有機過酸化物、２，２’−アゾビスイソブチロニトリル、２，２’−アゾビス（２−メチルブチロニトリル）、ジメチル−２，２−アゾビス（２−メチルプロピオネート）、４，４’−アゾビス（４−シアノバレリアン酸）、２，２’−アゾビス（２−メチルプロピオン酸）ジメチル、２，２’−アゾビス（２，４−ジメチルバレロニトリル）（ＡＶＮ）などのアゾ系重合開始剤などを用いることができる。開始剤の使用量は、一般に、モノマー混合物１００質量部あたり、約０．０１質量部以上、又は約０．０５質量部以上、約５質量部以下、又は約３質量部以下である。
【００２２】
カルボキシル基含有（メタ）アクリル系ポリマー及びアミノ基含有（メタ）アクリル系ポリマーの一方のガラス転移温度（Ｔｇ）は０℃以上であり、かつ他方のガラス転移温度（Ｔｇ）が０℃以下である。言い換えると、（メタ）アクリル系フィルムにおいて、カルボキシル基含有（メタ）アクリル系ポリマーのＴｇを０℃以上とした場合には、アミノ基含有（メタ）アクリル系ポリマーのＴｇは０℃以下であり、前者のＴｇを０℃以下とした場合には後者のＴｇを０℃以上である。いかなる理論に拘束されることを望む訳ではないが、高いＴｇを有する（メタ）アクリル系ポリマーはフィルムの高い引張強さを発揮させ、低いＴｇを有する（メタ）アクリル系ポリマーはフィルムの低温での伸び特性を良好にすると考えられている。いくつかの実施態様では、高いＴｇを有する（メタ）アクリル系ポリマーのＴｇは約５℃以上、約２０℃以上、又は約４０℃以上であり、低いＴｇを有する（メタ）アクリル系ポリマーのＴｇは約−５℃以下、約−２０℃以下、又は約−４０℃以下である。
【００２３】
（メタ）アクリル系ポリマーを構成するモノエチレン性不飽和モノマーは、上記ポリマーの主成分となるものであって、一般には式ＣＨ２＝ＣＲ１ＣＯＯＲ２（式中、Ｒ１は水素又はメチル基であり、Ｒ２は直鎖又は分岐状のアルキル基、フェニル基、アルコキシアルキル基、フェノキシアルキル基、ヒドロキシアルキル基などである）で表されるものに加えて、スチレン、α−メチルスチレン、ビニルトルエンなどの芳香族ビニルモノマー、酢酸ビニルなどのビニルエステル類、アクリロニトリル、メタクリロニトリルなどの不飽和ニトリル類も含まれる。式ＣＨ２＝ＣＲ１ＣＯＯＲ２で表されるモノエチレン性不飽和モノマーとして、例えば、メチル（メタ）アクリレート、エチル（メタ）アクリレート、ｎ−ブチル（メタ）アクリレート、イソアミル（メタ）アクリレート、ｎ−ヘキシル（メタ）アクリレート、２−エチルヘキシル（メタ）アクリレート、イソオクチル（メタ）アクリレート、イソノニル（メタ）アクリレート、デシル（メタ）アクリレート、ドデシル（メタ）アクリレートなどのアルキル（メタ）アクリレート；フェニル（メタ）アクリレート；メトキシプロピル（メタ）アクリレート、２−メトキシブチル（メタ）アクリレートなどのアルコキシアルキル（メタ）アクリレート；フェノキシエチル（メタ）アクリレートなどのフェノキシアルキル（メタ）アクリレート；ヒドロキシエチル（メタ）アクリレート、ヒドロキシプロピル（メタ）アクリレートなどのヒドロキシアルキル（メタ）アクリレートなどが挙げられ、所望のガラス転移温度、引張強さ、伸び特性などを得る目的で、１種又は２種以上を使用することができる。
【００２４】
例えば、メチルメタクリレート（ＭＭＡ）、ｎ−ブチルメタクリレート（ＢＭＡ）など、単体で重合したホモポリマーが０℃以上のＴｇを有する（メタ）アクリル系モノマーを主成分として共重合させることにより、容易にＴｇが０℃以上の（メタ）アクリル系ポリマーを得ることができる。
【００２５】
また、エチルアクリレート（ＥＡ）、ｎ−ブチルアクリレート（ＢＡ）、２−エチルヘキシルアクリレート（２ＥＨＡ）など、単体で重合したホモポリマーが０℃以下のＴｇを有する成分を主成分として共重合させることにより、容易にＴｇが０℃以下の（メタ）アクリル系ポリマーを得ることができる。
【００２６】
カルボキシル基含有（メタ）アクリル系ポリマー、及びアミノ基含有（メタ）アクリル系ポリマーのガラス転移温度（Ｔｇ）は、各ポリマーがｎ種類のモノマーから共重合されているとして、ＦＯＸの式（下式）より求めることができる。
１／Ｔｇ＝Ｘ１／（Ｔｇ１＋２７３．１５）＋Ｘ２／（Ｔｇ２＋２７３．１５）＋・・・＋Ｘｎ／（Ｔｇｎ＋２７３．１５）
（Ｔｇ１：成分１のホモポリマーのガラス転移温度
Ｔｇ２：成分２のホモポリマーのガラス転移温度
・・・
Ｔｇｎ：成分ｎのホモポリマーのガラス転移温度
Ｘ１：重合の際に添加した成分１のモノマーの質量分率
Ｘ２：重合の際に添加した成分２のモノマーの質量分率
・・・
Ｘｎ：重合の際に添加した成分ｎのモノマーの質量分率
Ｘ１＋Ｘ２＋・・・＋Ｘｎ＝１）
【００２７】
上記モノエチレン性不飽和モノマーと共重合してカルボキシル基含有（メタ）アクリル系ポリマーを構成する、カルボキシル基を含有する不飽和モノマーとして、アクリル酸、メタクリル酸、マレイン酸、イタコン酸、ω−カルボキシポリカプロラクトンモノアクリレート、フタル酸モノヒドロキシエチル（メタ）アクリレート、β−カルボキシエチルアクリレート、２−（メタ）アクリロイルオキシエチルコハク酸、２−（メタ）アクリロイルオキシエチルヘキサヒドロフタル酸などが挙げられる。
【００２８】
カルボキシル基含有（メタ）アクリル系ポリマーは、モノエチレン性不飽和モノマーを主成分として、具体的には約８０質量部以上、約９９．５質量部以下の範囲で、及びカルボキシル基を含有する不飽和モノマーを約０．５質量部以上、約２０質量部以下の範囲で共重合したものが好ましい。
【００２９】
上記モノエチレン性不飽和モノマーと共重合してアミノ基含有（メタ）アクリル系ポリマーを構成する、アミノ基を含有する不飽和モノマーとして、Ｎ，Ｎ−ジメチルアミノエチルアクリレート（ＤＭＡＥＡ）、Ｎ，Ｎ−ジメチルアミノエチルメタクリレート（ＤＭＡＥＭＡ）などのジアルキルアミノアルキル（メタ）アクリレート、Ｎ，Ｎ−ジメチルアミノプロピルアクリルアミド（ＤＭＡＰＡＡ）、Ｎ，Ｎ−ジメチルアミノプロピルメタクリルアミドなどのジアルキルアミノアルキル（メタ）アクリルアミド、及びビニルイミダゾールなどの含窒素複素環を有するビニルモノマーに代表される３級アミノ基を有するモノマーなどが挙げられる。
【００３０】
アミノ基含有（メタ）アクリル系ポリマーは、モノエチレン性不飽和モノマーを主成分として、具体的には約８０質量部以上、約９９．５質量部以下の範囲で、及びアミノ基を含有する不飽和モノマーを約０．５質量部以上、約２０質量部以下の範囲で共重合したものが好ましい。
【００３１】
本開示において、（メタ）アクリル系フィルムを構成するポリマーブレンドには、約８０万以上、約１００万以上、又は約１５０万以上の重量平均分子量を有する、上記カルボキシル基含有（メタ）アクリル系ポリマー、上記アミノ基含有（メタ）アクリル系ポリマー、又はそれらの組み合わせが含まれる。本開示における重量平均分子量は、ＧＰＣ法によるスチレン換算分子量を意味する。
【００３２】
ポリマーブレンド中のカルボキシル基含有（メタ）アクリル系ポリマーが、上記のように共重合して得られる約８０万以上、約１００万以上、又は約１５０万以上の重量平均分子量を有する上記カルボキシル基含有（メタ）アクリル系ポリマーであってもよい。また、カルボキシル基含有（メタ）アクリル系ポリマーとして、１種又は２種以上の、約８０万以上、約１００万以上、又は約１５０万以上の重量平均分子量を有する上記カルボキシル基含有（メタ）アクリル系ポリマーと、１種又は２種以上の、約１万以上、約５万以上、約１０万以上、約８０万未満、約５０万以下、又は約３０万以下の重量平均分子量を有する上記カルボキシル基含有（メタ）アクリル系ポリマーのブレンドを用いることもできる。このようなブレンドは、二峰性又は多峰性の分子量分布を有する場合がある。例えば、約８０万以上、約１００万以上、又は約１５０万以上の重量平均分子量を有する上記カルボキシル基含有（メタ）アクリル系ポリマーの配合量は、カルボキシル基含有（メタ）アクリル系ポリマーのブレンドの質量に基づいて、約１質量％以上、約３質量％以上、又は約５質量％以上、１００質量％未満、約９０質量％以下、又は約８０質量％以下とすることができる。
【００３３】
ポリマーブレンド中のアミノ基含有（メタ）アクリル系ポリマーが、上記のように共重合して得られる約８０万以上、約１００万以上、又は約１５０万以上の重量平均分子量を有する上記アミノ基含有（メタ）アクリル系ポリマーであってもよい。また、アミノ基含有（メタ）アクリル系ポリマーとして、１種又は２種以上の、約８０万以上、約１００万以上、又は約１５０万以上の重量平均分子量を有する上記アミノ基含有（メタ）アクリル系ポリマーと、１種又は２種以上の、約１万以上、約５万以上、約１０万以上、約８０万未満、約５０万以下、又は約３０万以下の重量平均分子量を有する上記アミノ基含有（メタ）アクリル系ポリマーのブレンドを用いることもできる。このようなブレンドは、二峰性又は多峰性の分子量分布を有する場合がある。例えば、約８０万以上、約１００万以上、又は約１５０万以上の重量平均分子量を有する上記アミノ基含有（メタ）アクリル系ポリマーの配合量は、アミノ基含有（メタ）アクリル系ポリマーのブレンドの質量に基づいて、約１質量％以上、約３質量％以上、又は約５質量％以上、１００質量％未満、約９０質量％以下、又は約８０質量％以下とすることができる。
【００３４】
カルボキシル基含有（メタ）アクリル系ポリマーが、重量平均分子量の異なる２種類以上のカルボキシル基含有（メタ）アクリル系ポリマーのブレンドである場合、ブレンドのＴｇは動的粘弾性測定によって決定することができる。具体的には、カルボキシル基含有（メタ）アクリル系ポリマーのブレンドの溶液を剥離紙の上に塗布、乾燥して得られたフィルム（厚さ約５０μｍ）を試験片として、動的粘弾性スペクトルメータ（ＴＡ  Ｉｎｓｔｒｕｍｅｎｔｓ社製、型番：ＲＳＡＩＩＩ）を用いて、−２０〜１６０℃の温度範囲、Ｔｅｍｐ  ｒａｍｐ  ｍｏｄｅ、周波数１０Ｈｚの条件で、弾性損失（ｔａｎδ）を測定し、この弾性損失の測定値からブレンドのＴｇを求めることができる。アミノ基含有（メタ）アクリル系ポリマーが、重量平均分子量の異なる２種類以上のアミノ基含有（メタ）アクリル系ポリマーのブレンドである場合も同様にしてブレンドのＴｇを決定することができる。
【００３５】
上記のようにカルボキシル基含有（メタ）アクリル系ポリマーと、アミノ基含有（メタ）アクリル系ポリマーとをそれぞれ別々に重合した後、通常のフィルム成形方法により、（メタ）アクリル系フィルムを形成することができる。具体的には、例えば、これらのポリマーの溶液を混合し、ライナーの剥離面上に塗布し、乾燥・固化させることによりフィルムを形成することができる。塗布装置として、通常のコータ、例えば、バーコータ、ナイフコータ、ロールコータ、ダイコータなどを用いることができる。乾燥・固化は、揮発性溶媒を含む塗料の乾燥、溶融した樹脂成分の冷却などによって行うことができる。フィルムは、溶融押出成形法によっても形成することができる。
【００３６】
フィルムの形成において、カルボキシル基含有（メタ）アクリル系ポリマーと、アミノ基含有（メタ）アクリル系ポリマーとの配合比を変化することにより、所望の引張強さ及び伸び特性を有するフィルムを得ることができる。カルボキシル基含有（メタ）アクリル系ポリマーとアミノ基含有（メタ）アクリル系ポリマーのうちＴｇが高いポリマーとＴｇが低いポリマーの配合比は、一般に、Ｔｇの高いポリマーを１００質量部としたときに、Ｔｇの低いポリマーを約１０質量部以上、約２０質量部以上、約５０質量部以上、又は約８０質量部以上、約９００質量部以下、約５００質量部以下、約２００質量部以下、又は約１５０質量部以下とすることができる。
【００３７】
フィルムの形成において、カルボキシル基含有（メタ）アクリル系ポリマー同士、又はカルボキシル基含有（メタ）アクリル系ポリマーとアミノ基含有（メタ）アクリル系ポリマーとを架橋させることが好ましい。架橋させることにより網目構造が形成され、低温における伸び特性がさらに向上する。架橋成分として、カルボキシル基と反応することのできる官能基を有する架橋剤を用いることができ、例えば、１，１’−イソフタロイル−ビス（２−メチルアジリジン）などのビスアミド系架橋剤（例えば、スリーエム社製ＲＤ１０５４）、アジリジン系架橋剤（例えば、株式会社日本触媒製ケミタイトＰＺ３３、ＤＳＭ  ＮｅｏＲｅｓｉｎｓ社製ＮｅｏＣｒｙｌ  ＣＸ−１００）、カルボジイミド系架橋剤（例えば、日清紡ケミカル株式会社製カルボジライトＶ−０３、Ｖ−０５、Ｖ−０７）、エポキシ系架橋剤（例えば綜研化学株式会社製Ｅ−ＡＸ、Ｅ−５ＸＭ、Ｅ−５Ｃ）などを用いることができる。架橋剤の添加量は、カルボキシル基含有（メタ）アクリル系ポリマー１００質量部に対して約０．０１質量部以上、約０．０５質量部以上、又は約０．１質量部以上、約５質量部以下、約３質量部以下、又は約２質量部以下とすることができる。本開示の（メタ）アクリル系フィルムは、約８０万以上の重量平均分子量を有する、上記カルボキシル基含有（メタ）アクリル系ポリマー、上記アミノ基含有（メタ）アクリル系ポリマー、又はそれらの組み合わせを含むポリマーブレンドから形成されるため、これらの非常に分子量の大きい（メタ）アクリル系ポリマーの分子鎖の絡み合いがフィルムの強度向上に寄与し、その結果、架橋剤の添加量を従来の（メタ）アクリル系フィルムよりも少なくすることができる。架橋剤による架橋と分子鎖の絡み合いの組み合わせによって、本開示の（メタ）アクリル系フィルムは高速剥離条件に好適な粘弾性特性を備えることができる。
【００３８】
（メタ）アクリル系フィルムの厚さは特に制限はなく、用途によっても異なるが、一般に約１μｍ以上、約５μｍ以上、又は約１０μｍ以上、約１０００μｍ以下、約５００μｍ以下、又は約１００μｍ以下とすることができる。マーキングフィルムに不燃性が要求される用途では、（メタ）アクリル系フィルムの厚さを約８０μｍ以下、約７０μｍ以下、又は約５０μｍ以下とすることが有利である。
【００３９】
（メタ）アクリル系フィルムは、装飾目的又は隠蔽目的で、着色剤（例えば、顔料又は染料）を含むこともできる。顔料又は染料の例として、酸化チタン、カーボンブラック、亜鉛華、鉛白、沈降性硫酸バリウム、鉛丹、弁柄、黄鉛（クロムイエロー）、亜鉛黄（ジンククロメート、ジンクイエロー）、群青（ウルトラマリン）、紺青（プルシアンブルー）、アゾ系顔料、キノフタロン、イソインドリン、イソインドリノン、ジケトピロロピロール、キナクリドン、ペリノン、アンタンスロン、キナクリドン、ペリレン、ジケトピロロピロール、ジオキサジン、フタロシアニンブルー、インダンスレンブルー、フタロシアニングリーン、レーキ顔料、ジルコングレー、プラセオジムイエロー、クロムチタンイエロー、クロムグリーン、ビクトリアグリーン、ターコイズブルー、クロムスズピンク、サーモンピンクなどが挙げられる。
【００４０】
その他、マーキングフィルムの用途に応じて、例えば酸化防止剤、紫外線吸収剤、光安定剤、可塑剤、滑材、帯電防止剤、難燃剤、充填剤などの従来公知の添加剤の１種以上を（メタ）アクリル系フィルムに添加することもできる。
【００４１】
本開示の一実施態様では、（メタ）アクリル系フィルムは難燃剤を含まない。本開示の別の実施態様では、（メタ）アクリル系フィルムは、カルボキシル基含有（メタ）アクリル系ポリマー及びアミノ基含有（メタ）アクリル系ポリマーからなる。これらの実施態様では、マーキングフィルムの総厚を薄く（例えば約１００μｍ以下）することにより難燃剤を使用せずにマーキングフィルムを不燃性とすることができる。
【００４２】
接着層の接着剤として、粘着性ポリマーを含有する感圧接着剤を使用することができる。このような感圧接着性の接着層として、例えば、粘着性ポリマーを含有する単層フィルム状の感圧接着フィルム、２つの感圧接着層を有する両面接着シートなどが有利に使用される。
【００４３】
接着層は、例えば、粘着性ポリマーを含有する接着剤の塗膜から形成できる。好ましい接着剤は、粘着性ポリマーと粘着性ポリマーを架橋する架橋剤とを含有する。本開示における「粘着性ポリマー」とは、常温（約２５℃）で粘着性を示すポリマーである。粘着性ポリマーとして、アクリル系ポリマー、ポリウレタン、ポリオレフィン、ポリエステルなどが使用できる。
【００４４】
粘着性ポリマーの合成について、アクリル系ポリマーを例として説明する。まず、第１モノマーとして、（メタ）アクリル性不飽和酸（例えば、アクリル酸、メタクリル酸、イタコン酸、マレイン酸など）、アクリロニトリルなどの極性（メタ）アクリルモノマーなどを用意する。この第１モノマーと、第２モノマーとしてのアクリルモノマーとを混合し、モノマー混合物を調製する。第２モノマーとして、アルキルアクリレート、例えば、イソオクチルアクリレート、ブチルアクリレート、２−メチルブチルアクリレート、２−エチルヘキシルアクリレート、イソノニルアクリレートなどを使用することができる。このようにして調製したモノマー混合物を、通常の重合方法、例えば、溶液重合、乳化重合、塊状重合などを用い、所定の分子量の粘着性ポリマーを合成する。
【００４５】
粘着性ポリマーの架橋に架橋剤を用いる場合、架橋剤の添加量は、架橋剤の種類にもよるが、粘着性ポリマー１００質量部に対して、通常約０．０２質量部以上、約２質量部以下、好ましくは約０．０３質量部以上、約１質量部以下である。架橋剤として、イソシアネート化合物、メラミン化合物、ポリ（メタ）アクリレート化合物、エポキシ化合物、アミド化合物、ビスアミド化合物、例えば、１，１’−イソフタロイル−ビス（２−メチルアジリジン）などの二塩基酸のビスアジリジン誘導体などが使用できる。
【００４６】
接着層のガラス転移温度（Ｔｇ）は、好適には−５０〜０℃、特に好適には−４５〜−５℃である。接着層のＴｇが高すぎると、被着体とマーキングフィルムとの密着性が低下するおそれがあり、反対にＴｇが低すぎると、マーキングフィルムをロール状に巻いて保管した場合に、接着剤がロールの脇の部分（側面部分）からしみ出し、互いに重なったマーキングフィルムが貼りつくおそれがある。接着層のＴｇは、動的粘弾性測定装置（Ｒｈｅｏｍｅｔｒｉｃｓ  Ｓｃｉｅｎｔｉｆｉｃ  Ｉｎｃ．社製、ＲＤＡ−ＩＩ）を用いて測定された弾性損失（ｔａｎδ）から決定することができる。測定条件は、シェアレート＝１ラジアン／秒のねじれモード、温度範囲は−６０〜１００℃、昇温速度は５℃／秒であり、試料の厚さは通常１〜２ｍｍである。
【００４７】
接着層の厚さは、通常約３μｍ以上、約５μｍ以上、又は約１０μｍ以上、約２００μｍ以下、約１００μｍ以下、又は約８０μｍ以下である。接着層は、本発明の効果を損なわない限り、粘着付与剤、弾性微小球、粘着性ポリマー微小球、結晶性ポリマー、無機粉末、紫外線吸収剤などの添加剤を含有していてもよい。
【００４８】
接着層は、一般に平坦な接着面を形成するが、凹凸接着面を形成してもよい。この凹凸接着面には、接着層の接着面に、接着剤を含む凸部と、その凸部の周りを取り囲んだ凹部とが形成され、被着体に接着された状態で被着体表面と接着面との間に凹部が画する外部と連通した連通路が形成される接着面を含む。凹凸接着面を形成する方法の一例を以下説明する。
【００４９】
所定の凹凸構造を有する剥離面を持つライナーを用意する。このライナーの剥離面に、粘着性ポリマーを含む塗料（接着シートの接着層形成用の接着剤塗料）を塗布、乾燥して接着層を形成する。これにより、接着層のライナーと接する面（これが接着シートにおける接着面となる。）に、ライナーの凹凸構造（ネガ構造）を転写し、接着面に所定の構造（ポジ構造）を有する凹凸接着面を形成する。接着面の凹凸は、前述したように、被着体に凸部が接着した際に連通路が形成可能な溝を含んでなるように予め設計される。
【００５０】
このような接着層の溝は、マーキングフィルムを施工する際に気泡残りを防止できる限り、一定形状の溝を規則的パターンに沿って接着面に配置して規則的パターンの溝を形成してもよく、不定形の溝を配置し不規則なパターンの溝を形成してもよい。複数の溝が互いに略平行に配置される様に形成される場合、溝の配置間隔は１０〜２０００μｍであるのが好ましい。溝の深さ（接着面からレセプターフィルムの方向に向かって測定した溝の底までの距離）は、通常約１０μｍ以上、約１００μｍ以下である。溝の形状も、本発明の効果を損なわない限り特に限定されない。例えば、溝の形状を、接着面に垂直な方向の溝の断面において、略矩形（台形を含む）、略半円形、又は略半楕円形とすることができる。
【００５１】
接着層は、マーキングフィルムの隠蔽性を高める目的で白色顔料を含んでもよい。白色顔料として、従来公知の白色顔料、例えば、炭酸亜鉛、酸化亜鉛、硫化亜鉛、酸化チタン（二酸化チタン）などを使用できる。添加剤としてタルク、カオリン、炭酸カルシウムを含んでもよい。白色顔料は単体で又は２種以上を混合して用いることができる。白色顔料はいずれの形態でもよく、従来公知の方法によって各種の分散処理が施されたものであってもよい。白色顔料は、粘着性ポリマー１００質量部に対して、約８質量部以上、約１５質量部以上、又は約２５質量部以上、約１５０質量部以下、約１００質量部以下、又は約６０質量部以下とすることができる。
【００５２】
（メタ）アクリル系フィルムの第１面に受容させることができる着色剤は、通常トナー又はインクである。トナー又はインクはバインダ樹脂と、そのバインダ樹脂中に分散された顔料を含んでなる。バインダ樹脂は、例えば、塩化ビニル／酢酸ビニル系コポリマー、アクリル樹脂及びポリエステル樹脂からなる群から選ばれる１種又は２種以上を含む混合物から形成される。
【００５３】
着色剤と（メタ）アクリル系フィルムの第１面との間に配置することができるレセプター層を形成する樹脂として、特に限定されないが、アクリル系ポリマー、ポリオレフィン、ポリビニルアセタール、フェノキシ樹脂などが使用できる。レセプター層を形成する樹脂のガラス転移温度は、通常０〜１００℃の範囲である。レセプター層のガラス転移温度が高すぎるとトナー転写性能が低下し、鮮明な画像が得られないおそれがある。また、レセプター層のガラス転移温度が高すぎると、マーキングフィルム全体の柔軟性が低下するおそれがある。レセプター層のガラス転移温度を０℃以上とすれば、着色剤受容面の常温タックを効果的に低下させることができ、保護フィルムで被覆する前のマーキングフィルム同士や、レセプターシート同士が貼りつくことを効果的に防止できる。レセプター層の厚さは、通常約２μｍ以上、又は約５μｍ以上、約５０μｍ以下、又は約４０μｍ以下である。
【００５４】
（メタ）アクリル系フィルムの第１面の上に配置することができる表面保護フィルムは、全体として光透過性を有する。光透過率は通常６０％以上で、好適には７０％以上、特に好適には８０％以上である。本明細書における「光透過率」は、分光光度計、又は光度計の機能も備えるカラーメーターを使用し、５５０ｎｍの光を用いて測定された全光線透過率を意味する。
【００５５】
表面保護フィルムとして、透明性の高い樹脂を含む樹脂フィルムを用いることが有利である。樹脂フィルムの樹脂は、例えば、フッ素系樹脂、フタレート系ポリエステル（ＰＥＴ、ＰＥＮなど）、アクリル樹脂、耐石油性樹脂などである。フッ素系樹脂は、フッ素系モノマーを重合して得たポリマーである。フッ素系モノマーは、例えば、フッ化ビニリデン、六フッ化プロピレン、四フッ化エチレン、三フッ化塩化エチレンなどのフッ素系エチレンモノマーである。フッ素系モノマーに加えて、メチルメタクリレート、エチルメタクリレート、プロピルメタクリレート、ブチルメタクリレートなどのメタクリレート、メチルアクリレート、エチルアクリレート、プロピルアクリレート、ブチルアクリレートなどのアクリレートなどの１種又は２種以上の共重合可能なモノマーを混合してもよい。フッ素系樹脂とアクリル樹脂とをブレンドした樹脂組成物から表面保護フィルムを形成することもできる。表面保護フィルムの厚さは、一般に、約５μｍ以上、又は約１０μｍ以上、約１２０μｍ以下、又は約１００μｍ以下である。
【００５６】
表面保護フィルムを（メタ）アクリル系フィルムの第１面の上に配置する場合、通常、表面保護フィルム用接着層を使用する。表面保護フィルム用接着層の接着剤は、上記接着層と同様のものが使用できる。保護フィルム用接着層の厚さは、通常約５μｍ以上、又は約１０μｍ以上、約１００μｍ以下、又は約８０μｍ以下である。
【００５７】
本開示の別の実施態様では、レセプターフィルム及びオーバーラミネートフィルムを含むマーキングフィルムが提供される。レセプターフィルムは、第１面及び前記第１面に対向する第２面を有する第１の（メタ）アクリル系フィルムと、前記第１の（メタ）アクリル系フィルムの第１面に受容された着色剤と、前記第１の（メタ）アクリル系フィルムの第２面に配置された接着層と備える。オーバーラミネートフィルムは、第１面及び前記第１面に対向する第２面を有する第２の（メタ）アクリル系フィルムと、前記第２の（メタ）アクリル系フィルムの第１面に配置された表面保護クリア層と、前記第２の（メタ）アクリル系フィルムの第２面に配置された接着層とを備えており、この接着層によってオーバーラミネートフィルムがレセプターフィルムの第１の（メタ）アクリル系フィルムの第１面に接着されている。
【００５８】
図２に、本開示の一実施態様によるマーキングフィルム２００の断面図を示す。マーキングフィルム２００は、着色剤１６を受容した第１面（図２中、上面）及び前記第１面に対向する第２面（図２中、下面）を有する第１の（メタ）アクリル系フィルム１２、並びに第１の（メタ）アクリル系フィルム１２の第２面に配置された接着層１４を備えるレセプターフィルム１０と、第１面（図２中、上面）及び前記第１面に対向する第２面（図２中、下面）を有する第２の（メタ）アクリル系フィルム２２、第２の（メタ）アクリル系フィルム２２の第１面に配置された表面保護クリア層２６、並びに第２の（メタ）アクリル系フィルムの第２面に配置された接着層２４を備えるオーバーラミネートフィルム２０との積層体である。マーキングフィルムは、任意の要素として、着色剤１６と第１の（メタ）アクリル系フィルム１２の第１面との間に配置され、着色剤１６と第１の（メタ）アクリル系フィルム１２との密着性を高めるレセプター層、接着層１４及び／又は表面保護クリア層２６を覆うライナーなどをさらに含んでもよい。
【００５９】
第１及び第２の（メタ）アクリル系フィルムは、カルボキシル基含有（メタ）アクリル系ポリマー及びアミノ基含有（メタ）アクリル系ポリマーの第１及び第２のポリマーブレンドをそれぞれ含む。第１のポリマーブレンドに含まれるカルボキシル基含有（メタ）アクリル系ポリマー及びアミノ基含有（メタ）アクリル系ポリマーの一方のガラス転移温度（Ｔｇ）が０℃以上でありかつ他方のガラス転移温度（Ｔｇ）が０℃以下である。第２のポリマーブレンドに含まれるカルボキシル基含有（メタ）アクリル系ポリマー及びアミノ基含有（メタ）アクリル系ポリマーの一方のガラス転移温度（Ｔｇ）が０℃以上でありかつ他方のガラス転移温度（Ｔｇ）が０℃以下である。第１のポリマーブレンドの（メタ）アクリル系ポリマーのＴｇの組み合わせは、第２のポリマーブレンドの（メタ）アクリル系ポリマーのＴｇの組み合わせとは独立して決定することができる。すなわち、第１のポリマーブレンドのカルボキシル基含有（メタ）アクリル系ポリマーのＴｇを０℃以上、アミノ基含有（メタ）アクリル系ポリマーのＴｇを０℃以下としたときに、第２のポリマーブレンドのカルボキシル基含有（メタ）アクリル系ポリマーのＴｇを０℃以上、アミノ基含有（メタ）アクリル系ポリマーのＴｇを０℃以下としてもよく、カルボキシル基含有（メタ）アクリル系ポリマーのＴｇを０℃以下、アミノ基含有（メタ）アクリル系ポリマーのＴｇを０℃以上としてもよい。その逆も同様である。いくつかの実施態様では、高いＴｇを有する（メタ）アクリル系ポリマーのＴｇは約５℃以上、約２０℃以上、又は約４０℃以上であり、低いＴｇを有する（メタ）アクリル系ポリマーのＴｇは約−５℃以下、約−２０℃以下、又は約−４０℃以下である。
【００６０】
この実施態様のマーキングフィルムにおいて、レセプターフィルム及びオーバーラミネートフィルムの少なくとも一方は、前述した（メタ）アクリル系フィルムを含む。言い換えると、第１及び第２のポリマーブレンドの少なくとも一方は、約８０万以上、約１００万以上、又は約１５０万以上の重量平均分子量を有する、上記カルボキシル基含有（メタ）アクリル系ポリマー、上記アミノ基含有（メタ）アクリル系ポリマー、又はそれらの組み合わせを含む。ある実施形態では、オーバーラミネートフィルムの第２の（メタ）アクリル系フィルムに含まれる第２のポリマーブレンドが、約８０万以上、約１００万以上、又は約１５０万以上の重量平均分子量を有する、上記カルボキシル基含有（メタ）アクリル系ポリマー、上記アミノ基含有（メタ）アクリル系ポリマー、又はそれらの組み合わせを含む。レセプターフィルム及びオーバーラミネートフィルムのいずれか一方が、約１万以上、約５万以上、約１０万以上、約８０万未満、約５０万以下、又は約３０万以下の重量平均分子量を有するカルボキシル基含有（メタ）アクリル系ポリマー及びアミノ基含有（メタ）アクリル系ポリマーを含むポリマーブレンドから形成される（メタ）アクリル系フィルムを含んでもよい。この（メタ）アクリル系フィルムは、重量平均分子量以外については上述したとおり形成することができる。
【００６１】
オーバーラミネートフィルムの表面保護クリア層を形成するための組成物として、イソシアネート反応樹脂成分（例えば、ヒドロキシル基含有化合物）及びイソシアネート系架橋剤を含む組成物を使用することができる。樹脂成分として、透明性の高い樹脂を含むことが好ましい。このような樹脂は、例えば、フッ素系樹脂、フタレート系ポリエステル（ＰＥＴ、ＰＥＮなど）、アクリル樹脂、耐石油性樹脂などであって、ヒドロキシル基などのイソシアネート反応性官能基を有するものである。フッ素系樹脂は、フッ素系モノマーを重合して得たポリマーである。フッ素系モノマーは、例えば、フッ化ビニリデン、六フッ化プロピレン、四フッ化エチレン、三フッ化塩化エチレンなどのフッ素系エチレンモノマーである。フッ素系モノマーに加えて、メチルメタクリレート、エチルメタクリレート、プロピルメタクリレート、ブチルメタクリレートなどのメタクリレート、メチルアクリレート、エチルアクリレート、プロピルアクリレート、ブチルアクリレートなどのアクリレートなどの１種又は２種以上の共重合可能なモノマーを混合してもよい。フッ素系樹脂とアクリル樹脂とをブレンドした樹脂組成物を用いてもよい。例えば、アクリルポリオール樹脂は、ポリマー樹脂内のヒドロキシル基と（メタ）アクリル系ポリマー中のヒドロキシル基とが、それぞれ、イソシアネート系架橋剤と反応し、それによりウレタン結合を生じることによって架橋される。
【００６２】
イソシアネート系架橋剤は、ヒドロキシル基などと反応するポリイソシアネートであり、例えば、イソホロンジイソシアネート、トリレンジイソシアネート、ジフェニルメタンジイソシアネート、キシリレンジイソシアネートなどの芳香族イソシアネート、水添トリレンジイソシアネート、水添ジフェニルメタンジイソシアネート、水添キシリレンジイソシアネート、ヘキサメチレンジイソシアネートなどの脂肪族イソシアネート、トリレンジイソシアネートの多量体、コロネートＬ、ポリメチレンポリイソシアネートなどのポリイソシアネートなどが挙げられる。このポリイソシアネートの配合量は、ポリイソシアネートとヒドロキシル基（ＮＣＯ／ＯＨ）が０．３〜１．２となるようにすることが好ましい。ヒドロキシル基（ＯＨ）は、表面保護クリア層を形成するイソシアネート反応性樹脂中のヒドロキシル基（ＯＨ）を意味し、イソシアネート基（ＮＣＯ）の一部は（メタ）アクリル系ポリマー中のヒドロキシル基（ＯＨ）との反応に用いられる。
【００６３】
表面保護クリア層は、第２の（メタ）アクリル系フィルム又はライナーの上に前記組成物を塗布して形成することができる。表面保護クリア層の厚さは、約１μｍ以上、約２μｍ以上、又は約５μｍ以上、約５０μｍ以下、約３０μｍ以下、又は約２０μｍ以下とすることができる。
【００６４】
着色剤、接着層、レセプター層などについては前述したとおりである。
【００６５】
レセプターフィルムの厚さは特に制限はなく、用途によっても異なるが、一般に約１０μｍ以上、約２０μｍ以上、又は約３０μｍ以上、約１０００μｍ以下、約５００μｍ以下、又は約２００μｍ以下とすることができる。マーキングフィルムに不燃性が要求される用途では、レセプターフィルムの厚さを約１００μｍ以下、約８０μｍ以下、又は約７０μｍ以下とすることが有利である。
【００６６】
オーバーラミネートフィルムの厚さは特に制限はなく、用途によっても異なるが、一般に約５μｍ以上、約１０μｍ以上、又は約２０μｍ以上、約１０００μｍ以下、約５００μｍ以下、又は約２００μｍ以下とすることができる。マーキングフィルムに不燃性が要求される用途では、オーバーラミネートフィルムの厚さを約７０μｍ以下、約５０μｍ以下、又は約３０μｍ以下とすることが有利である。
【００６７】
オーバーラミネートフィルムは、全体として光透過性を有する。光透過率は通常６０％以上で、好適には７０％以上、特に好適には８０％以上である。
【００６８】
レセプターフィルム及びオーバーラミネートフィルムを含むマーキングフィルムは、例えば以下のようにして製造することができる。まず、上記の（メタ）アクリル系フィルムを準備する。マーキングフィルムがレセプター層を含む場合、レセプター層をライナー上に形成し、このライナー付きレセプター層上に（メタ）アクリル系フィルムを形成する。本発明の効果を損なわない限り、（メタ）アクリル系フィルムとレセプター層の間に他の層、例えばプライマー層、接着層などを配置してもよい。
【００６９】
次に、（メタ）アクリル系フィルムの第２面に接着層を形成する。接着層は、ライナーの剥離面に、接着剤組成物を塗布、乾燥してライナー付き接着層を形成した後、このライナー付き接着層を（メタ）アクリル系フィルムの第２面に積層して密着させる。このようにして、（メタ）アクリル系フィルム及び接着層を備えるレセプターフィルムを形成することができる。このレセプターフィルムをマーキングフィルムとして使用することもできる。
【００７０】
その後、レセプターフィルムの（メタ）アクリル系フィルムの第１面に、インクジェット印刷により画像を形成する。トナーを（メタ）アクリル系フィルムの第１面に転写して画像を形成することもできる。その場合は、通常の印刷法を用いてトナーを転写する。静電トナー印刷を用いる場合は、一時的にトランスファーメディアとよばれる仮担持体上へ画像を形成し、その画像を（メタ）アクリル系フィルムの第１面に加熱・加圧により転写する。
【００７１】
レセプターフィルムとは別に、ライナーの上に表面保護クリア層の組成物を塗布して、表面保護クリア層を形成する。その後、表面保護クリア層の上に（メタ）アクリル系フィルムを形成し、その上に接着層を同様に形成して、オーバーラミネートフィルムを形成することができる。オーバーラミネートフィルムの接着層をレセプターフィルムの（メタ）アクリル系フィルムの第１面に接触させて、レセプターフィルム及びオーバーラミネートフィルムを含むマーキングフィルムを形成することができる。
【００７２】
マーキングフィルムの総厚は、通常約２０μｍ以上、約３０μｍ以上、又は約５０μｍ以上、約１５００μｍ以下、約１０００μｍ以下、又は約５００μｍ以下である。マーキングフィルムに不燃性が要求される用途では、マーキングフィルムの総厚を約１００μｍ以下、約９０μｍ以下、又は約８０μｍ以下とすることが有利である。ある実施態様のマーキングフィルムは、ＩＳＯ５６６０−１コーンカロリーメーター試験で不燃性である。
【００７３】
ある実施態様では、マーキングフィルムの引裂強さは、ＪＩＳ  Ｋ  ７１２８−３に準拠して、２０℃、引張速度２００ｍｍ／分の条件で測定したときに約３５Ｎ／ｍｍ以上、約４５Ｎ／ｍｍ以上、又は約５５Ｎ／ｍｍ以上である。
【００７４】
ある実施態様では、マーキングフィルムの伸び率は、ＪＩＳ  Ｋ  ６２５１に準拠して、２０℃、初期つかみ間隔１００ｍｍ、引張速度３００ｍｍ／分の条件で測定したときに約５０％以上、約１００％以上、又は約１５０％以上である。伸び率は測定した試料が切断したときの標線間距離Ｌ１（ｍｍ）を測定し、初期つかみ間隔１００ｍｍを用いて以下の式から求めることができる。
伸び率（％）＝｛（Ｌ１−１００）／１００｝×１００
【００７５】
本開示の別の実施態様では、第１面及び前記第１面に対向する第２面を有する（メタ）アクリル系フィルムと、前記（メタ）アクリル系フィルムの第１面に配置された表面保護クリア層と、前記（メタ）アクリル系フィルムの第２面に配置された接着層とを備えるオーバーラミネートフィルムが提供される。（メタ）アクリル系フィルム、表面保護クリア層、及び接着層の材料、形成方法などについては、レセプターフィルム及びオーバーラミネートフィルムを含むマーキングフィルムについて上述したとおりである。
【００７６】
本開示のマーキングフィルムは様々な用途に使用することができ、例えば、一時的な貼り付け用途である、自動車、電車などの広告用非ＰＶＣ系グラフィックフィルム、不燃性が求められる内壁装飾フィルムなどに好適に使用することができる。
【００７７】
本明細書においては、表１に示す以下の略称を使用することがある。
【００７８】
【表１】
2014172320.tif 000003
【実施例】
【００７９】
以下の実施例において、本開示の具体的な実施態様を例示するが、本発明はこれに限定されるものではない。部及びパーセントは全て、特に明記しない限り質量による。
【００８０】
＜高Ｔｇ（メタ）アクリル系ポリマー１（ＨＡＰ１）の製造＞
ＭＭＡ６０質量部、ＢＭＡ３４質量部、及びＤＭＡＥＭＡ６質量部をＥｔＯＡｃ１５０質量部に溶解させ、重合開始剤としてジメチル−２，２−アゾビス（２−メチルプロピオネート）（商品名Ｖ−６０１、和光純薬工業株式会社製）０．６質量部を加えた後、窒素雰囲気下６５℃で２４時間反応させ、アミノ基を含有する高Ｔｇ（メタ）アクリル系ポリマー１（ＨＡＰ１）のＥｔＯＡｃ溶液（固形分４０％）を調製した。ＨＡＰ１の重量平均分子量（Ｍｗ）は６８，０００、ガラス転移温度（Ｔｇ）は６３℃であった。Ｔｇは、各ポリマーがｎ種類のモノマーから共重合されているとして、ＦＯＸの式（下式）より求めた。
１／Ｔｇ＝Ｘ１／（Ｔｇ１＋２７３．１５）＋Ｘ２／（Ｔｇ２＋２７３．１５）＋・・・＋Ｘｎ／（Ｔｇｎ＋２７３．１５）
（Ｔｇ１：成分１のホモポリマーのガラス転移温度
Ｔｇ２：成分２のホモポリマーのガラス転移温度
・・・
Ｔｇｎ：成分ｎのホモポリマーのガラス転移温度
Ｘ１：重合の際に添加した成分１のモノマーの質量分率
Ｘ２：重合の際に添加した成分２のモノマーの質量分率
・・・
Ｘｎ：重合の際に添加した成分ｎのモノマーの質量分率
Ｘ１＋Ｘ２＋・・・＋Ｘｎ＝１）
【００８１】
＜低Ｔｇ（メタ）アクリル系ポリマー１（ＬＡＰ１）の製造＞
ＢＡ８７質量部、ＡＮ１０質量部及びＭＡＡ３質量部を、ＥｔＯＡｃ４００質量部に溶解させ、重合開始剤として２，２’−アゾビス（２，４−ジメチルバレロニトリル）（商品名Ｖ−６５、和光純薬工業株式会社製）０．１質量部を加えた後、窒素雰囲気下５０℃で２４時間反応させ、カルボキシル基を含有する低Ｔｇ（メタ）アクリル系ポリマー１（ＬＡＰ１）のＥｔＯＡｃ溶液（固形分２０％）を調製した。ＬＡＰ１の重量平均分子量（Ｍｗ）は２，３００，０００、ガラス転移温度（Ｔｇ）は−４１℃であった。
【００８２】
＜低Ｔｇ（メタ）アクリル系ポリマー２（ＬＡＰ２）の製造＞
ＢＡ９４質量部、及びＡＡ６質量部を、トルエン１００質量部及びＥｔＯＡｃ１００質量部の混合溶液に溶解させ、重合開始剤として２，２’−アゾビス（２，４−ジメチルバレロニトリル）（商品名Ｖ−６５、和光純薬工業株式会社製）０．２質量部を加えた後、窒素雰囲気下５０℃で２４時間反応させ、カルボキシル基を含有する低Ｔｇ（メタ）アクリル系ポリマー２（ＬＡＰ２）のトルエン／ＥｔＯＡｃ混合溶液（固形分３３％）を調製した。ＬＡＰ２の重量平均分子量（Ｍｗ）は７６０，０００、ガラス転移温度（Ｔｇ）は−４８℃であった。
【００８３】
＜低Ｔｇ（メタ）アクリル系ポリマー３（ＬＡＰ３）の製造＞
ＢＡ９４質量部、及びＡＡ６質量部を、ＥｔＯＡｃ６２０質量部に溶解させ、重合開始剤として２，２’−アゾビス（２，４−ジメチルバレロニトリル）（商品名Ｖ−６５、和光純薬工業株式会社製）０．１質量部を加えた後、窒素雰囲気下５０℃で２４時間反応させ、カルボキシル基を含有する低Ｔｇ（メタ）アクリル系ポリマー３（ＬＡＰ３）のＥｔＯＡｃ溶液（固形分１４％）を調製した。ＬＡＰ３の重量平均分子量（Ｍｗ）は２，１００，０００、ガラス転移温度（Ｔｇ）は−４８℃であった。
【００８４】
＜低Ｔｇ（メタ）アクリル系ポリマー４（ＬＡＰ４）の製造＞
ＥＡ６５質量部、ＢＡ２５質量部、ＡＮ８質量部、ＨＥＭＡ１質量部、及びＡＡ１質量部を、トルエン３６６質量部及びＭＥＫ３６６質量部の混合溶液に溶解させ、重合開始剤として２，２’−アゾビス（２，４−ジメチルバレロニトリル）（商品名Ｖ−６５、和光純薬工業株式会社製）０．１質量部を加えた後、窒素雰囲気下５０℃で２４時間反応させ、カルボキシル基を含有する低Ｔｇ（メタ）アクリル系ポリマー４（ＬＡＰ４）のトルエン／ＭＥＫ混合溶液（固形分１２％）を調製した。ＬＡＰ４の重量平均分子量（Ｍｗ）は１，１００，０００、ガラス転移温度（Ｔｇ）は−２３℃であった。
【００８５】
＜粘着性ポリマー１（ＡＤＨ１）の製造＞
ＢＡ５８質量部、２ＥＨＡ３６質量部、ＡＮ２部、及びＡＡ４質量部を、ＥｔＯＡｃ２００質量部に溶解させ、重合開始剤として２，２’−アゾビス（２，４−ジメチルバレロニトリル）（商品名Ｖ−６５、和光純薬工業株式会社製）０．２質量部を加えた後、窒素雰囲気下５０℃で２４時間反応させ、粘着性ポリマー１（ＡＤＨ１）のＥｔＯＡｃ溶液（固形分３３％）を調製した。ＡＤＨ１の重量平均分子量（Ｍｗ）は５００，０００、ガラス転移温度（Ｔｇ）は−５３℃であった。
【００８６】
本実施例においてマーキングフィルムの作製に使用したポリマーの組成及び架橋剤を表２に示す。
【００８７】
【表２】
2014172320.tif 000004
【００８８】
＜評価方法＞
マーキングフィルムの特性を以下の方法にしたがって評価した。
【００８９】
１．引張強さ（降伏点、破断点）及び伸び率
ＪＩＳ  Ｋ  ６２５１に準拠して引張強さ及び伸び率を測定する。マーキングフィルムを長さ１５０ｍｍ×幅２５ｍｍに切断して試料とする。引張試験機（株式会社エー・アンド・デイ製テンシロン万能試験機、型番：ＲＴＣ−１２１０Ａ）を用い、２０℃、初期つかみ間隔１００ｍｍ、引張速度３００ｍｍ／分の条件で降伏点（Ｎ／２５ｍｍ）、破断点（Ｎ／２５ｍｍ）及び伸び率（％）を測定する。伸び率は測定した試料が切断したときの標線間距離Ｌ１（ｍｍ）を測定し、初期つかみ間隔１００ｍｍを用いて以下の式から求める。
伸び率（％）＝｛（Ｌ１−１００）／１００｝×１００
【００９０】
２．引裂強さ
試料をＪＩＳ  Ｋ７１２８−３に準拠して用意する。引張試験機を用い、２０℃、引張速度２００ｍｍ／分の条件で引裂強さを測定する。５回試験を行った平均値を引裂強さ（Ｎ／ｍｍ）とする。
【００９１】
３．不燃性
マーキングフィルムの接着性を高める目的で、プライマー溶液ＤＰ９００Ｎ２（住友スリーエム株式会社製）をカルシウムシリケート板（厚さ６ｍｍ）にコーティングし、その上にマーキングフィルムを貼り付ける。ＩＳＯ５６６０−１コーンカロリーメーター試験に準拠して試験を行う。パラメータとして発熱速度（ｋＷ／ｍ２）及び総発熱量（ＭＪ／ｍ２）をコーンカロリーメーター（株式会社東洋精機製作所製）を用いて測定する。加熱開始後２０分間の総発熱量が８ＭＪ／ｍ２以下でありかつ２００ｋＷ／ｍ２を超える発熱速度を示した時間が合計で１０秒以下である場合を合格、それ以外の場合を不合格と判定する。
【００９２】
４．除去性
マーキングフィルムを長さ１５０ｍｍ×幅１５０ｍｍに切断して試料とする。スキージを用いて試料をスタッコ塗装板（エスケー化研株式会社製）の上に２３℃で貼り付ける。試料が貼り付けられたスタッコ塗装板を熱サイクル条件（８０℃〜−３０℃）にて７日間エージングする。その後、試料を手で素早く引っ張って剥がす。フィルムが破断せずに試料を除去できた場合を良好、フィルムが破断した場合を不良とする。
【００９３】
５．凹凸面を有する基材への追従性
マーキングフィルムを長さ１５０ｍｍ×幅７０ｍｍに切断して試料とする。試料をプレマスク（ＬＤ−Ｋ１０１０、日立化成株式会社製）と一緒にスタッコ塗装板（最大表面粗さ約１．５ｍｍ（頂部−底部間）、株式会社テストマテリアルズ製）に貼り付けて、プレマスクを取り除く。試料をスタッコ塗装板に対してリベットブラシ（スリーエム社製）を用いて往復３回押しつける。その後、凹凸面に対する追従性を目視で確認する。フィルムが凹凸面に十分追従していれば良好、外観上浮き上がっている部分があれば不良とする。
【００９４】
例１
＜レセプターフィルムの作製＞
ＨＡＰ１、ＬＡＰ２及びＣＬ１を、ミキサー（Ｔ．Ｋ．オートホモミキサー、特殊機化工業株式会社製）を用いて混合して、透明な（メタ）アクリル系フィルムの前駆体組成物を調製した。ＨＡＰ１、ＬＡＰ２及びＣＬ１の比率は不揮発分基準で１００：９０：０．９であった。この前駆体組成物を、ナイフコータを用いて５０μｍ厚の剥離処理ポリエステルフィルムに塗布し、９５℃で５分間、１５５℃で２分間乾燥して、４０μｍ厚の（メタ）アクリル系フィルムを作製した。
【００９５】
白色顔料の予備混合物を調製した。混合物は酸化チタン（ＴｉＯ２、ＴｉＰｕｒｅＲ９６０、デュポン社製）、ＨＡＰ１及びＭＩＢＫを含んでおり、ＴｉＯ２とＨＡＰ１の比率は不揮発分基準で５：１であった。予備混合物の不揮発分は約６０質量％であった。次に、この予備混合物とＡＤＨ１を混合して接着剤組成物を調製した。ＡＤＨ１、ＴｉＯ２及びＨＡＰ１の比率は不揮発分基準で１００：５０：１０であった。次にＣＬ２を接着剤組成物に混合した。ＡＤＨ１とＣＬ２の比率は不揮発分基準で１００：０．２であった。このようにして得られた接着剤組成物を、ナイフコータを用いてシリコーン被覆ポリエチレンラミネート紙に塗布し、９５℃で５分間乾燥して、２５μｍ厚の白色接着層を作製した。この接着層に（メタ）アクリル系フィルムを積層し、５０μｍ厚の剥離処理ポリエステルフィルムを剥がして、着色剤受容面を露出させた。
【００９６】
＜オーバーラミネートフィルムの作製＞
フッ素／アクリル系クリア樹脂溶液（住友スリーエム株式会社製）を、グラビアコータを用いて５０μｍ厚の剥離ポリエステルフィルムに塗布し、１５５℃で２分間乾燥して、５μｍ厚の表面保護クリア層を作製した。次に、ＨＡＰ１、ＬＡＰ１及びＣＬ１を、ミキサー（Ｔ．Ｋ．オートホモミキサー、特殊機化工業株式会社製）を用いて混合して、透明な（メタ）アクリル系フィルムの前駆体組成物を調製した。ＨＡＰ１、ＬＡＰ１及びＣＬ１の比率は不揮発分基準で１００：１１０：０．２２であった。この前駆体組成物を、ナイフコータを用いて表面保護クリア層の表面に塗布し、９５℃で５分間、１５５℃で２分間乾燥して、１５μｍ厚の（メタ）アクリル系フィルムの層を表面保護クリア層の上に積層した。
【００９７】
次に、ＡＤＨ１及びＣＬ２を含む透明接着剤組成物を調製した。ＡＤＨ１とＣＬ２の比率は不揮発分基準で１００：０．２であった。この透明接着剤組成物を、ナイフコータを用いて（メタ）アクリル系フィルムの層の表面に塗布し、９５℃で５分間乾燥して、１０μｍ厚の透明接着層を作製した。この透明接着層の上にシリコーン被覆剥離紙を積層した。
【００９８】
＜インクジェット印刷及び積層＞
インクジェットインクを、溶剤型インクジェットプリンター（ＸＣ５４０、ローランド株式会社製）を用いてレセプターフィルムの上に印刷した。インクとしてＥＣＯ−ＳＯＬ  ＭＡＸインク（ローランド株式会社製）を用いた。印刷条件はシアン６６％、マゼンタ６６％、イエロー６６％、及びブラック１００％であった。次に、オーバーラミネートフィルムのシリコーン被覆剥離紙を取り除いて、レセプターフィルムの印刷面にオーバーラミネートフィルムを積層して、例１のマーキングフィルムを作製した。
【００９９】
例２〜例８及び比較例２
レセプターフィルム及びオーバーラミネートフィルムに使用した低Ｔｇ（メタ）アクリル系ポリマー及びＨＡＰ１に対する配合比を表３に示したとおりとした以外は、例１と同様にしてマーキングフィルムを作製した。
【０１００】
比較例１
レセプターフィルム及びオーバーラミネートフィルムに使用した低Ｔｇ（メタ）アクリル系ポリマー及びＨＡＰ１に対する配合比を表３に示したとおりとし、レセプターフィルムの（メタ）アクリル系フィルムの層の厚さを５０μｍ、接着層の厚さを３０μｍ、オーバーラミネートフィルムの（メタ）アクリル系フィルムの層の厚さを５０μｍ、接着層の厚さを３０μｍとした以外は、例１と同様にしてマーキングフィルムを作製した。得られたマーキングフィルムの総厚は１８５μｍであった。
【０１０１】
例１〜８並びに比較例１及び２のマーキングフィルムの評価結果を表３に示す。
【０１０２】
【表３】
2014172320.tif 000005
【符号の説明】
【０１０３】
１００、２００    マーキングフィルム
１０    レセプターフィルム
２０    オーバーラミネートフィルム
１２、２２    （メタ）アクリル系フィルム
１４、２４    接着層
１６    着色剤
２６    表面保護クリア層
【図１】
2014172320.tif 000006
【図２】
2014172320.tif 000007